СПОСОБЫ ПОЛУЧЕНИЯ СОПОЛИМЕРОВ АЛКИЛСТИРОЛОВ И ИЗООЛЕФИНОВ

4-7
1. Способ полимеризации для получения полимеров, полученных из Cизоолефиновых мономеров и алкилстирольных мономеров, способ включает следующие стадии:
а) обеспечение потоков сырья в реактор, потоки сырья включают изоолефиновый и алкилстирольные мономеры, полярный разбавитель или полярную смесь разбавителей, и каталитическую систему, включающую кислоту Льюиса и инициатор; и
б) обеспечение возможности контактирования между потоками сырья внутри реактора таким образом, чтобы мономеры образовывали полимер в суспензии, причем содержание полимера в суспензии обеспечивает концентрацию суспензии выше чем 22 мас.%.
2. Способ полимеризации по п.1, в котором концентрация суспензии находится в интервале от 22 до 40 мас.%.
n
3-n
1-12
3. Способ полимеризации по любому из пп. 1 или 2, в котором кислота Льюиса представляет собой кислоту Льюиса элемента 13 группы, имеющую формулу RMX, в которой M представляет собой металл 13 группы, R представляет собой одновалентный углеводородный радикал, выбранный из группы, включающей Саклильные, арильные, арилаклильные, алкиларильные и циклоалкильные радикалы; и n представляет собой целое число от 0 до 3; и X представляет собой галоген, независимо выбранный из группы, включающей фтор, хлор, бром и иод.
4. Способ полимеризации по любому из пп. 1 или 2, в котором кислота Льюиса представляет собой полуторный хлорид этилалюминия, бромид алюминия, трихлорид бора, хлорид диэтилалюминия, хлорид диметилалюминия и хлорид диизобутилалюминия или смеси перечисленного.
5. Способ полимеризации по любому из пп. 1 или 2, в котором инициатор представляет собой HCl, воду или имеет формулу
1
1-8
2-8
3
1-8
2-8
2
4-200
2-8
3-10
в которой X представляет собой галоген; R выбирают из группы, включающей Cалкил и Cалкенил; R выбирают из группы, включающей Cалкил, Cалкенил и фенилалкил; и R выбирают из группы, включающей Cалкил, Cалкенил, фенил, фенилалкил, алкилфенил, Cциклоалкил и группу
,
5
1-8
2-8
6
1-8
2-8
4
2
n
1
2
3
в которой X представляет собой галоген; R выбирают из группы, включающей Cалкил и Cалкенил; R выбирают из группы, включающей Cалкил, Cалкенил и фенилалкил; и R выбирают из группы, включающей фенилен, бифенил, альфа, омега-дифенилалкан и -(CH)-, в которой n представляет собой целое число от 1 до 10; причем R, R и R могут также образовывать адамантильную или борнильную кольцевые системы, а группа X расположена в третичном положении по отношению к C.
6. Способ полимеризации по любому из пп. 1 или 2, в котором молярное отношение образующегося полимера к инициатору составляет не более чем 4 молей полимера на моль инициатора.
7. Способ полимеризации по любому из пп. 1 или 2, в котором в реактор подают оксигенат или частицы, содержащие ионы.
8. Способ полимеризации по п.7, в котором оксигенат представляет собой спирт или сложный эфир.
9. Способ полимеризации по любому из пп. 1 или 2, в котором изоолефиновый мономер представляет собой изобутилен, изобутен, 2-метил-1-бутен, 3-метил-1-бутен, 2-метил-2-бутен, 1-бутен, 2-бутен, метилвиниловый эфир, индол, винилтриметилсилан, гексен или 4-метил-1-пентен.
1-7
10. Способ полимеризации по любому из пп. 1 или 2, в котором алкильный заместитель в алкилстироле представляет собой Cалкил.
4-14
11. Способ полимеризации по любому из пп. 1 или 2, в котором в сырье для полимеризации наряду с изоолефином и алкилстиролом может присутствовать дополнительный мономер, который представляет собой Cполиолефин.
4-7
12. Способ полимеризации для получения полимеров, полученных на основе Cизоолефиновых мономеров и алкилстирольных мономеров, включающий следующие стадии:
а) обеспечение потоков сырья в реактор, потоки сырья включают изоолефиновый и алкилстирольные мономеры, полярный разбавитель или полярную смесь разбавителей, и каталитическую систему, включающую кислоту Льюиса и инициатор;
б) обеспечение возможности контактирования между потоками сырья внутри реактора таким образом, чтобы мономеры образовывали полимер в суспензии;
причем молярное отношение образующегося полимера к инициатору находится в интервале от 0,25 до 3,0 молей полимера на моль инициатора.
13. Изоолефин-алкилстирольный полимер, полученный способом по любому из пп. 1 или 12.
14. Полимер по п.13, который смешан с получением композиции, которая может дополнительно включать:
а) по меньшей мере один наполнитель, выбранный из карбоната кальция, глины, слюды, оксида кремния, силикатов, талька, диоксида титана, крахмала, древесной муки, сажи или их смесей;
б) по меньшей мере одну неорганическую наноглину или органическую наноглину;
в) по меньшей мере одно технологическое масло;
г) по меньшей мере одну технологическую добавку, выбранную из пластомера, полибутена, поли-альфа-олефиновых масел, или их смесей;
д) по меньшей мере один вулканизатор;
е) вторичный эластомер;
ж) термопластичную смолу или
з) любую комбинацию а-ж;
причем композицию можно необязательно применять во внутренней облицовке шин, камерах шин, вулканизирующих камерах, шлангах, конвейерных лентах или пробках для фармацевтической продукции.